СПОСОБ ПОЛУЧЕНИЯ КОМПОЗИЦИОННОГО ЭЛЕКТРОХИМИЧЕСКОГО ПОКРЫТИЯ ЦИНК-ФТОРПОЛИМЕР

1. Способ получения композиционного покрытия цинк-фторполимер, заключающийся в операции приготовления электролита, включающей растворение компонентов: цинка хлористого, аммония хлористого, борной кислоты в жидкости - растворителе, содержащей частицы фторполимера, и операции электрохимического осаждения цинка совместно с фторполимером на стальную поверхность из электролита с кислотностью 5÷5,5 при температуре 18÷35°С.
2. Способ по п.1, отличающийся тем, что в качестве жидкости-растворителя используется маточный раствор, образующийся в процессе производства фторкаучуков и содержащий частицы сополимера винилиденфторида-гексафторпропилена.
3. Способ по п.1, отличающийся тем, что в качестве жидкости-растворителя используется маточный раствор, образующийся в процессе производства фторкаучуков и содержащих частицы сополимера трифторхлорэтилена-винилиденфторида.
4. Способ по п.1, отличающийся тем, что в качестве жидкости-растворителя используется маточный раствор, образующийся в процессе производства фторполимеров и содержащих частицы сополимера политетрафторэтилена.
5. Способ по любому из пп.2, 3, или 4, отличающийся тем, что в качестве жидкостей-растворителей используются жидкие отходы производства фторполимеров.
6. Способ по п.1, отличающийся тем, что электролит для осаждения композиционного покрытия цинк-фторполимер содержит следующие компоненты: цинк хлористый, аммоний хлористый, борную кислоту, жидкость растворитель, образующуюся в производстве фторполимеров, при следующем соотношении, г/л:
цинк хлористый
30-50
аммоний хлористый
190
борная кислота
25
остальное маточный раствор
процесса синтеза
фторполимеров, содержащий
частицы сополимера
винилиденфторида-гексафторпропилена,
или сополимера трифторхлорэтилена-
винилиденфторида, или
политетрафторэтилена
7. Способ по п.1, отличающийся тем, что в качестве жидкости-растворителя используются водные суспензии фторполимера.
8. Способ по п.1, отличающийся тем, что электролит для осаждения композиционного покрытия цинк-фторполимер содержит компоненты: цинк хлористый, аммоний хлористый, борную кислоту, жидкости, образующиеся в производстве фторполимеров, при следующем соотношении, г/л
цинк хлористый
30-100
аммоний хлористый
190
борная кислота
30
фторопласт
10
вода
остальное
9. Способ по п.5, отличающийся тем, что включающиеся в цинк частицы фторполимера имеют размеры в диапазоне 150-300 нм.
2
10. Способ по п.1, отличающийся тем, что операция электрохимического осаждения цинка выполняется при плотности тока от 1 до 2.5 А/дм.